АНГОБ
ENGOBE

Изобретение относится к керамической промышленности, а именно к производству керамической плитки однократного обжига для внутренней облицовки.
Известен состав ангоба для производства облицовочных плиток со следующим соотношением компонентов [1]:
глинистый компонент 45-75;
песок кварцевый 0-25;
глазурь и/или фритта 15-50;
пигмент 0-10.
Недостатком данной керамической массы является повышенное содержание глинистого компонента, что отрицательно сказывается на степени белизны получаемого покрытия.
Наиболее близким к предлагаемому является состав ангоба [1], принимаемый за прототип, включающий в себя (мас.%):
глина беложгущаяся 45-75;
песок кварцевый 0-25;
глазурь и/или фритта 15-35;
пигмент 0-10.
Недостатком прототипа является повышенная вязкость ангобного шликера, связанная с высоким содержанием глины, в связи с чем возникает необходимость применения дорогостоящих электролитов, которые в некоторых случаях приводят к разрыхлению спекшегося покрытия. Низкая плотность ангобного слоя предопределяет повышенный расход глазури, что связано с ее затеканием в открытые поры. Кроме того, применение беложгущейся глины не позволяет получить декоративное покрытие достаточной белизны, что становится первостепенной задачей при декорировании керамического черепка, в состав которого входит красножгущаяся глина.
Целью изобретения является значительное повышение белизны получаемого ангобного покрытия, что является особенно актуальным при использовании прозрачных глазурей, надглазурном декорировании и применении в составе керамического черепка красножгущейся глины.
Ангоб данного состава может быть использован при декорировании керамической плитки для внутренней облицовки, производимой по технологии однократного обжига. В состав ангоба входят фритта (50-60%), кварцевый песок (15-20%), каолин (10%), щелочной необогащенный каолин (15-20%). Введение в состав щелочного каолина позволяет существенно повысить декоративные свойства полученного покрытия. В состав ангоба входят доступные и широко распространенные компоненты (табл.1).
Замена глины в составе ангоба позволяет получить прочное покрытие, обладающее повышенными эстетическими свойствами и низкой огневой усадкой. Введение в массу необогащенного щелочного каолина также позволяет снизить себестоимость продукции, так как данный компонент существенно отличается от традиционного каолина минералогическим составом, содержит большее количество щелочных и щелочно-земельных оксидов, интенсифицирующих процесс спекания (табл.2). Кроме того, щелочной каолин обладает низкой стоимостью, а его месторождения - достаточным запасом.
Приготовление ангоба осуществлялось шликерным способом в шаровой мельнице, с соотношением мелющие тела:материал = 2:1. Помол осуществлялся до остатка на сите №0063 не более 2%. Влажность получаемого шликера составляла 40%, нанесение на поверхность изделия осуществлялось методом полива. Обжиг осуществляли при температуре 1050°С. Предлагаемый ангоб обладает высокими физико-механическими и эстетическими свойствами (табл.3) и может применяться для керамических плиток различных составов.
Источники информации
1. Заявка России №2006133888/03, 22.09.2006.
Таблица 1
Составы ангобов
Наименование компонента
Содержание в шихтах, % по массе
Предлагаемый вариант
Прототип
1
2
Глина беложгущаяся
-
-
45-75
Каолин
10
10
-
Фритта
50
60
15-35
Песок кварцевый
20
15
0-25
Щелочной необогащенный каолин
20
15
-
Пигмент
-
-
0-10
Таблица 2
Химический состав используемых сырьевых материалов
Материалы
Массовое содержание, %
Сумма
SiO<sub>2</sub>
Fe<sub>2</sub>O<sub>3</sub>
Al<sub>2</sub>O<sub>3</sub>
TiO<sub>2</sub>
CaO
MgO
K<sub>2</sub>O+Na<sub>2</sub>O
ZnO
B<sub>2</sub>O<sub>3</sub>
SO<sub>3</sub>
П.П.П.
Каолин
46,80
0,60
36,20
0,28
0,90
0,63
1,25
-
-
-
13,25
99,91
Щелочной необогащенный каолин
68,90
0,45
18,24
0,21
1,22
0,11
5,70
0,31
4,80
99,94
Песок кварцевый
99,14
0,04
0,70
-
-
-
-
-
-
-
0,12
99.99
Фритта
58,67
-
7,96
-
9,66
2,80
7,83
4,08
8,82
-
-
99,82
Таблица 3
Послеобжиговые свойства ангобного покрытия
Наименование характеристик
Показатели характеристик обожженного черепка
1
2
Воздушная усадка, %
1,50
1.58
Водопоглощение, %
2,12
2,01
Огневая усадка, %
6,50
6,30
Пористость, %
4,80
4,55
Плотность, г/см<sup>3</sup>
2,05
2,10
Коэффициент отражения, % по МС-20
76
78